(57)【特許請求の範囲】
【請求項１】
Ａ．１）  ポリアルキレンテレフタレートと芳香族ポリカーボネートの混合物、
２）  熱可塑性ポリカーボネート、
３）  ５０ないし９８重量％のスチレン、α−メチルスチレン、核置換スチレン、            メタクリル酸メチルまたはこれらの混合物、および
５０ないし２重量％のアクリロニトリル、メタクリロニトリル、メタクリル酸          メチル、無水マレイン酸、Ｎ−置換マレイン酸イミドまたはこれらの混合物、          から製造された熱可塑性ビニル共重合体、
４）  樹脂形成性ビニル単量体をゴムにグラフトさせたグラフト重合体、
からなる群から選択された１種又はそれ以上の熱可塑性重合体１００重量部、及び
Ｂ．１）  式（ＶＩＩ）
【化１】
0003553994.tif 000012
式中、
Ｒ5、Ｒ6およびＲ7は相互に独立に、Ｃ1-8アルキルまたはＣ5もしくはＣ6のシクロア    ルキル、または、Ｃ1〜Ｃ4アルキル置換されていてもよいＣ6-30アリールを表し、
“ｐ”および“ｒ”は相互に独立に０または１の値を有する、
で表わされるリン化合物、
式（ＶＩＩＩ）
【化２】
0003553994.tif 000013
式中、
Ｒ8は直接結合、−ＣＨ2−基、
【化３】
0003553994.tif 000014
基であり、
フェニル基はアルキル置換されていてもよく、
ｑは０、１または２である、
で表わされるリン化合物、又は、
２０００ｇ／モル以下の分子量を有する二量体リン酸エステルおよびオリゴマーリン    酸エステル、
０．１〜３０重量部、及び
２）  アルミノケイ酸塩０．１〜１５重量部
から調製された耐炎性の組合せ、
からなる耐炎性の熱可塑性成形用混和物。
【発明の詳細な説明】
【０００１】
本発明は、少なくとも１種の熱可塑性重合体  Ａ  および耐炎性添加剤とアルミノケイ酸塩との耐炎性の組合わせよりなる耐炎性の熱可塑性成形用混和物に関するものである。
【０００２】
重合体用の耐炎性配合剤におけるゼオライトの使用は公知である。ＪＰ  ８３−１３７６３２  および  ＪＰ  ８５−３３２０６（ケミカルアブストラクツ（ＣＡ）１０３，３９４０７ｈ）は、耐炎剤としての赤リンとゼオライトとの複合体の製造および使用を記載している。黄リンを加工しなければならないという事実は、毒性があることと変化し易いことの双方の理由で不利益である。
【０００３】
ＪＰ  ８５−１９２７４２（ＣＡ  １０４，１３０８８４ｚ）はポリオレフィン中におけるゼオライト、ハロゲン化リン化合物およびアンチモニー誘導体および／またはホウ素誘導体の組合わせを記載しているが、共働作用剤であるアンチモニーの使用は環境的に安全でない。加えて、ビニル共重合体またはポリカーボネート／ＡＢＳ  混合物中におけるこの耐炎性配合剤の使用に関する言及はない。
【０００４】
ＥＰ−Ａ  ４２７  １７３  は、ヘキサブロモシクロドデカンを含有する耐炎性配合剤中におけるゼオライトと無機ハロゲン化物との付加生成物を記載している。
【０００５】
ＪＰ  １００  ５９８  はゼオライトと臭素含有耐炎剤、たとえばテトラブロモエタンまたはテトラブロモビスフェノール  Ａ  との  ＰＣ／ＡＢＳ  混合物中での使用に言及している。臭素の存在により、比較的高い加工温度において、またこの混合物をいかなる再加工工程にかける場合にも不利益が生ずる。
【０００６】
ゼオライトとリン化合物との耐炎剤としての使用に関する言及は全くない。
【０００７】
リン化合物とゼオライトとの耐炎性の組合わせが共働的に作用し、少量のリン酸トリフェニルを用いても、他の技術的に重要な性質、特にノッチ衝撃強度に影響を与えることなく、高度の耐炎性（Ｖ−０／１．６  ｍｍ）が達成されることがここに見いだされた。
【０００８】
本発明は、
Ａ．  １００  重量部の、エチレン性不飽和単量体の熱可塑性単独重合体もしくは共重合体、または二官能性の反応性化合物の重合体、ならびに
Ｂ．  Ｂ．１    ０．１  ないし  ３０  重量部の、好ましくは  ０．１  ないし  １５  重量部のリン化合物、および
Ｂ．２    ０．１  ないし  １５  重量部の、好ましくは  ０．１  ないし  １０  重量部のアルミノケイ酸塩
の耐炎性の組合わせ
を含有する耐炎性の熱可塑性成形用混和物に関するものである。
【０００９】
本発明記載の成形用混和物はまた、無滴剤および他の添加剤、たとえば加工挙動または離型挙動を改良する添加剤をも含有することができる。
【００１０】
熱可塑性重合体 Ａ
熱可塑性重合体  Ａ  には、エチレン性不飽和単量体の単独重合体もしくは共重合体、または二官能性の反応性化合物の重合体が可能である。本発明記載の熱可塑性重合体  Ａ  はまた、種々の重合体の混合物であってもよい。
【００１１】
本発明記載の熱可塑性重合体  Ａ  は、１種または  ２  種以上のエチレン性不飽和単量体（ビニル単量体）、たとえば酢酸ビニル、スチレン、α−メチルスチレン、核置換スチレン、アクリロニトリル、メタクリロニトリル、メタクリル酸メチル、無水マレイン酸、Ｎ−置換マレイン酸イミド、クロロプレン、１，３−ブタジエン、イソプレンならびにアクリル酸Ｃ１−８アルキルおよびメタクリル酸Ｃ１−８アルキルの単独重合体または共重合体を包含する。
【００１２】
適当なビニル重合体は：
−  ゴム非含有ビニル重合体（Ａ．１）
−  ゴム含有ビニル重合体、たとえばビニル単量体のゴムへのグラフト重合体  （Ａ．２）
−  ゴム非含有ビニル重合体とゴム含有ビニル重合体との混合物
である。
【００１３】
共重合体  Ａ．１  は樹脂様で、熱可塑性、かつゴム非含有である。
【００１４】
好ましいビニル共重合体  Ａ．１  は、
Ａ．１．１    ５０  ないし  ９８  重量％のスチレン、α−メチルスチレン、核置換スチレン、メタクリル酸メチルまたはこれらの混合物、および
Ａ．１．２    ５０  ないし  ２  重量％のアクリロニトリル、メタクリロニトリル、メタクリル酸メチル、無水マレイン酸、Ｎ−置換マレイン酸イミドまたはこれらの混合物
のものである。
【００１５】
特に好ましい共重合体  Ａ．１  は：スチレン、アクリロニトリルおよび任意にメタクリル酸メチル；α−メチルスチレン、アクリロニトリルおよび任意にメタクリル酸メチル；ならびにスチレン、α−メチルスチレン、アクリロニトリルおよび任意にアクリル酸メチルのものである。
【００１６】
スチレン／アクリロニトリル共重合体  Ａ．１  は公知であり、遊離基重合、より特定的には乳濁重合、懸濁重合、溶液重合または塊状重合により製造することができる。この共重合体  Ａ．１  は、好ましくは  １５，０００  ないし  ２００，０００  の分子量  Ｍｗ（重量平均、光散乱法または沈降法により測定した値）を有する。
【００１７】
他の特に好ましい共重合体  Ａ．１  は、好ましくは対応する単量体から連続的な塊状重合または溶液重合により、不完全な転化で製造したスチレンと無水マレイン酸との統計的共重合体である。その組成は広い限度内で変えることができる。この共重合体は好ましくは  ５  ないし  ２５  重量％の無水マレイン酸単位を含有する。
【００１８】
上記の重合体はまた、スチレンに替えて核置換スチレン、たとえば  ｐ−メチルスチレン、ビニルトルエン、２，４−ジメチルスチレンおよび他の置換スチレン、たとえば  α−メチルスチレンを含有することもできる。
【００１９】
この重合体の分子量（数平均、Ｍｗ）は、好ましくは  ６０，０００  ないし  ２００，０００  の範囲である。この重合体は好ましくは  ０．３  ないし  ０．９  の極限粘度数（ジメチルホルムアミド中  ２５℃  で測定した値；ホフマン（Ｈｏｆｆｍａｎｎ）、クレーマー（Ｋｒｏｅｍｅｒ）、クーン（Ｋｕｈｎ），重合体分析（Ｐｏｌｙｍｅｒａｎａｌｙｔｉｋ）Ｉ，シュツットガルト（Ｓｔｕｔｔｇａｒｔ），１９７７，３１６  ページ以下を参照）を有する。
【００２０】
ビニル重合体  Ａ．２  は熱可塑性であり、ゴムを含有する。好ましいビニル重合体  Ａ．２  はグラフト重合体である。このグラフト重合体には、たとえば、基本的には少なくとも  ２  種の以下の単量体から得られるゴム弾性を有するグラフト共重合体が含まれる：クロロプレン、１，３−ブタジエン、イソプレン、スチレン、アクリロニトリル、エチレン、プロピレン、酢酸ビニルならびにアクリル酸  Ｃ１−８アルキルおよびメタクリル酸Ｃ１−８アルキル。この種の重合体は、たとえば“有機化学の方法（Ｍｅｔｈｏｄｅｎ  ｄｅｒ  Ｏｒｇａｎｉｓｃｈｅｎ  Ｃｈｅｍｉｅ）”（フーベン・ワイル（Ｈｏｕｂｅｎ−Ｗｅｙｌ）），巻  １４／１，ゲオルク・チーメ出版（Ｇｅｏｒｇ  Ｔｈｉｅｍｅ−  Ｖｅｒｌａｇ，Ｓｔｕｔｔｇａｒｔ），１９６１，３９３  −  ４０６  ページに、および、バックノール（Ｃ．  Ｂ．  Ｂｕｃｋｎａｌｌ），“強化プラスチック（Ｔｏｕｇｈｅｎｅｄ  Ｐｌａｓｔｉｃｓ）”，応用科学出版（Ａｐｐｌ．  Ｓｃｉｅｎｃｅ  Ｐｕｂｌｉｓｈｅｒｓ，Ｌｏｎｄｏｎ）１９７７  に記載されている。好ましい重合体  Ａ．２  は部分的に架橋されているものであり、２０  重量％を超える、好ましくは  ４０  重量％を超える、より好ましくは  ６０  重量％を超えるゲル含有量を有する。
【００２１】
グラフト重合体  Ａ．２  は、たとえばポリブタジエン、ブタジエン／スチレン共重合体、ならびにスチレンおよび／またはアクリロニトリルおよび／またはアクリル酸アルキルもしくはメタクリル酸アルキルをグラフトさせたアクリル酸エステルゴム；すなわち、ＤＥ−ＯＳ  １  ６９４  １７３（＝  ＵＳ−ＰＳ  ３，５６４，０７７）に記載されている型の共重合体；たとえば  ＤＥ−ＯＳ  ２  ３４８  ３７７（＝  ＵＳ−ＰＳ３，９１９，３５３）に記載されている型の、アクリル酸アルキルもしくはメタクリル酸アルキル、酢酸ビニル、アクリロニトリル、スチレンおよび／またはアルキルスチレンをグラフトさせたポリブタジエン、ブタジエン／スチレンもしくはブタジエン／アクリロニトリル共重合体、ポリイソブチレンまたはポリイソプレン；ならびに、たとえば  ＤＥ−ＯＳ  ２  ０３５  ３９０（＝  ＵＳ−ＰＳ  ３，６４４，５７４）に、またはＤＥ−ＯＳ  ２  ２４８  ２４２（＝  ＧＢ−ＰＳ  １，４０９，２７５）に記載されている型の  ＡＢＳ重合体である。
【００２２】
好ましいビニル共重合体  Ａ．２  は：
Ａ．２．１    ５  ないし  ９５  重量部の、好ましくは  ３０  ないし  ８０  重量％の、
Ａ．２．１．１  ５０  ないし  ９５  重量部のスチレン、α−メチルスチレン、ハロゲン核置換もしくはアルキル核置換スチレン、好ましくはメチル核置換スチレン、メタクリル酸  Ｃ１−８  アルキル、好ましくはメタクリル酸メチル、アクリル酸  Ｃ１−８  アルキル、好ましくはアクリル酸メチルまたはこれらの化合物の混合物、および、
Ａ．２．１．２  ５  ないし  ５０  重量部のアクリロニトリル、メタクリロニトリル、メタクリル酸  Ｃ１−８  アルキル、好ましくはメタクリル酸メチル、アクリル酸  Ｃ１−８  アルキル、好ましくはアクリル酸メチル、無水マレイン酸、Ｃ１−４  アルキル−Ｎ−置換もしくはフェニル−Ｎ−置換マレイン酸イミドまたはこれらの化合物の混合物の混合物を、
Ａ．２．２    ５  ないし  ９５  重量部の、好ましくは  ２０  ないし  ７０  重量部の、−１０℃以下のガラス転移温度を有するゴム重合体、好ましくはジエンゴム、アクリル酸エステルゴム、シリコーンゴムまたはエチレン／プロピレン／ジエンゴム、より好ましくはポリブタジエンにグラフトさせた
グラフト重合体である。
【００２３】
特に好ましいグラフト重合体  Ａ．２  は、
α．  グラフト重合体  Ａ．２  を基準にして  １０  ないし  ７０  重量％の、好ましくは１５  ないし  ５０  重量％の、より好ましくは  ２０  ないし  ４０  重量％のアクリル酸エステルもしくはメタクリル酸エステル、または、混合物の  １０  ないし  ７０  重量％の、好ましくは  １５  ないし  ５０  重量％の、より好ましくは  ２０  ないし  ４０  重量％の、混合物を基準にして  １０  ないし  ５０  重量％の、好ましくは  ２０  ないし  ３５  重量％のアクリロニトリル、アクリル酸エステルもしくはメタクリル酸エステルと混合物を基準にして  ５０  ないし  ９０  重量％の、好ましくは  ６５  ないし  ８０  重量％のスチレンとの混合物（グラフト殻体  Ａ．１．２  としての）の、
β．  グラフト重合体  Ａ．２  を基準にして  ３０  ないし  ９０  重量％の、好ましくは５０  ないし  ８５  重量％の、より好ましくは  ６０  ないし  ８０  重量％の、β  を基準にして少なくとも  ５０  重量％のブタジエン単位を含有するブタジエン重合体（グラフト幹重合体  Ａ．２．２  としての）
へのグラフト重合により得られるものであり、グラフト幹重合体  β  のゲル含有率は好ましくは少なくとも  ７０  重量％（トルエン中で測定して）であり、グラフト度  Ｇ  は  ０．１５  ないし  ０．５５  であり、グラフト重合体  Ａ．２  の平均粒径  ｄ５０  は  ０．０５  ないし  ２  μｍ、好ましくは  ０．１  ないし  ０．６  μｍ  である。
【００２４】
アクリル酸エステルおよびメタクリル酸エステルは、アクリル酸またはメタクリル酸と１価の  Ｃ１−８  アルコールとのエステルである。メタクリル酸メチル、メタクリル酸エチル、メタクリル酸プロピル、アクリル酸  ｔ−ブチルおよびメタクリル酸  ｔ−ブチルが特に好ましい。
【００２５】
上記のブタジエン重合体  β  は、ブタジエン単位に加えて、β  を基準にして  ５０  重量％以内の他のエチレン性不飽和単量体、たとえばスチレン、アクリロニトリル、アクリル酸  Ｃ１−４  アルキルもしくはメタクリル酸  Ｃ１−４  アルキル（たとえばアクリル酸メチル、アクリル酸エチル、メタクリル酸メチル、メタクリル酸エチル）、ビニルエステルおよび／またはビニルエーテルの単位をも含有していてもよいが、ポリブタジエンが好ましい。
【００２６】
上記のグラフト単量体が、グラフト重合反応中に完全にはグラフト幹重合体上に重合しないことは公知の事実であるが、本発明に従えば、グラフト重合体    Ａ．２  はグラフト幹重合体の存在下におけるグラフト単量体の重合により得られる生成物をも包含する。
【００２７】
グラフト度  Ｇ  は、グラフト幹重合体上にグラフトしたグラフト単量体の重量比（無次元の値）である。
【００２８】
平均粒子直径  ｄ５０  は、それより上に粒子の  ５０  重量％が、またそれより下に粒子の  ５０  重量％がある直径である。この値は、遠心測定法（ショルタン（Ｗ．Ｓｃｈｏｌｔａｎ）、ランゲ（Ｈ．  Ｌａｎｇｅ），コロイド時報および重合体彙報（Ｋｏｌｌｏｉｄ  Ｚ．ｕｎｄ  Ｚ．  Ｐｏｌｙｍｅｒｅ）２５０（１９７２），７８２−７９６を参照）により測定することができる。
【００２９】
他の特に好ましい重合体  Ａ．２  は、
γ．  グラフト幹重合体  Ａ．２．２  としての、Ａ．２  を基準にして  ２０  ないし  ９０  重量％の、−２０℃  以下のガラス転移温度を有するアクリル酸エステルゴム、および
δ．  グラフト単量体  Ａ．２．１  としての、Ａ．２  を基準にして  １０  ないし  ８０  重量％の少なくとも１種の、γ．の不存在において生成するその単独重合体または共重合体が  ２５℃  以上のガラス転移温度を有するような重合性のエチレン性不飽和単量体
のグラフト重合体である。
【００３０】
重合体  Ａ．２  のアクリル酸エステルゴム  γ  は好ましくは、任意に  γ  を基準にして  ４０  重量％以内の他の重合性のエチレン性不飽和単量体を有するアクリル酸アルキルの重合体である。好ましい重合性のアクリル酸エステルにはアクリル酸  Ｃ１−８  アルキル、たとえばアクリル酸メチル、アクリル酸エチル、アクリル酸ブチル、アクリル酸  ｎ−オクチルおよびアクリル酸  ２−エチルヘキシル；アクリル酸ハロアルキル、好ましくはアクリル酸ハロ−Ｃ１−８−アルキル、たとえばアクリル酸クロロエチル、ならびにこれらの単量体の混合物が含まれる。
【００３１】
２  個以上の重合性の二重結合を含有する単量体を架橋用に共重合させることができる。架橋性の単量体の好ましい例は、３  ないし  ８  個の炭素原子を含有する不飽和モノカルボン酸と  ３  ないし  １２  個の炭素原子を含有する不飽和１価アルコール、または  ２  ないし  ４  個の  ＯＨ  基および  ２  ないし  ２０  個の炭素原子を含有する飽和のポリオールとのエステル、たとえば二メタクリル酸エチレングリコール、メタクリル酸アリル；多価不飽和異節環状化合物、たとえばシアヌル酸トリビニルおよびシアヌル酸トリアリル；多官能性ビニル化合物、たとえばジビニルベンゼンおよびトリビニルベンゼン；ならびにリン酸トリアリルおよびフタル酸ジアリルである。
【００３２】
好ましい架橋用の単量体は、メタクリル酸アリル、二メタクリル酸エチレングリコール、フタル酸ジアリルおよび少なくとも  ３  個のエチレン性不飽和基を含有する異節環状化合物である。
【００３３】
特に好ましい架橋用の単量体はシアヌル酸トリアリル、イソシアヌル酸トリアリル、シアヌル酸トリビニル、トリアクリロイルヘキサヒドロ−ｓ−トリアジン、トリアリルベンゼンのような環状単量体である。
【００３４】
これらの架橋用の単量体は好ましくは、グラフト幹重合体  γ  を基準にして  ０．０２  ないし  ５  重量％の、より好ましくは  ０．０５  ないし  ２  重量％の量で使用する。少なくとも  ３  個のエチレン性不飽和基を含有する環状架橋性単量体の場合には、上記の量をグラフト幹重合体  γ  の１重量％未満に制限するのが有利である。
【００３５】
グラフト幹重合体  γ  の製造にアクリル酸エステルに加えて任意に使用し得る好ましい“他の”重合性のエチレン性不飽和単量体は、たとえばアクリロニトリル、スチレン、α−メチルスチレン、アクリルアミド、ビニル−Ｃ１−６−アルキルエーテル、メタクリル酸メチル、ブタジエンである。グラフト幹重合体  γ  として好ましいアクリル酸エステルゴムは、少なくとも  ６０  重量％のゲル含有率を有する乳化重合体である。
【００３６】
他の適当なグラフト幹重合体  Ａ．２．２  は、ＤＥ−ＯＳ  ３７  ０４  ６５７、ＤＥ−ＯＳ  ３７  ０４  ６５５、ＤＥ−ＯＳ  ３６  ３１  ５４０  および  ＤＥ−ＯＳ  ３６  ３１  ５３９  に記載されている型のグラフト活性部位を含有するシリコーンゴムである。
【００３７】
グラフト幹重合体  Ａ．２．２  のゲル含有率は、ジメチルホルムアミド中  ２５℃  で測定する（ホフマン（Ｍ．  Ｈｏｆｆｍａｎｎ）、クレーマー（Ｈ．  Ｋｒｏｅｍｅｒ）、クーン（Ｒ．Ｋｕｈｎ），重合体分析Ｉおよび  ＩＩ，ゲオルク・チーメ出版，シュツットガルト１９７７）。
【００３８】
グラフト重合体  Ａ．２  は公知の方法、たとえば塊状重合、懸濁重合、乳化重合または塊状懸濁重合により製造することができる。
【００３９】
熱可塑性重合体  Ａ  はまた、少なくとも１種の反応性化合物からの縮重合により製造した重合体、たとえばポリカーボネート、ポリエステル、ポリスルホン、ポリエーテルスルホンまたはポリエーテルケトンであってもよい。
【００４０】
縮重合により製造した種々の重合体の混合物も好適である。
【００４１】
好ましいポリカーボネートは、式（Ｉ）
【００４２】
【化１】
0003553994.tif 000002
【００４３】
式中、
Ａ１  は単結合、Ｃ１−５  アルキレン、Ｃ２−５  アルキリデン、Ｃ５−６  シクロアルキリデン、−Ｓ−  または  −ＳＯ２−  であり、
Ｂ  は塩素または臭素であり、
ｔ  は  ０、１  または  ２  であり、
ｕ  は  １  または  ０  である
に相当するジフェノールを基剤とするものである。
【００４４】
本発明に好適なポリカーボネートは、単独重合ポリカーボネートおよび共重合ポリカーボネートの双方である。
【００４５】
成分  Ａ  はまた、上に定義した熱可塑性ポリカーボネートの混合物であってもよい。
【００４６】
ポリカーボネートはジフェノールから、ホスゲンとの界面法により、またはホスゲンとの均一相中での方法、いわゆるピリジン法により、公知の手法で得ることができる。分子量は公知の手法で、対応する量の公知の連鎖停止剤により調節することができる。
【００４７】
適当な連鎖停止剤は、たとえばフェノール、ｐ−クロロフェノール、ｐ−第  ３  ブチルフェノールまたは  ２，４，６−トリブロモフェノール、ならびに、ＤＥ−ＯＳ  ２  ８４２  ００５  に記載されている  ４−（１，３−テトラメチルブチル）−フェノールのような長鎖アルキルフェノール、または、ドイツ特許出願  Ｐ  ３５  ０６  ４７２．２  に記載されているアルキル置換基に全体で  ８  ないし  ２０  個の炭素原子を含有するモノアルキルフェノールもしくはジアルキルフェノール、たとえば  ３，５−ジ第  ３  ブチルフェノール、ｐ−イソオクチルフェノール、ｐ−第  ３  オクチルフェノール、ｐ−ドデシルフェノール、ならびに  ２−（３，５−ジメチルヘプチル）−フェノールおよび  ４−（３，５−ジメチルヘプチル）−フェノールである。
【００４８】
連鎖停止剤の量は一般に、使用するジフェノール（Ｉ）の合計量を基準にして０．５  ないし  １０  モル％である。
【００４９】
本発明に適したポリカーボネート  Ａ  は  １０，０００  ないし  ２００，０００  の範囲内の、好ましくは  ２０，０００  ないし  ８０，０００  の範囲内の平均分子量（Ｍｗ、たとえば超遠心法または散乱光測定法により測定した重量平均）を有する。
【００５０】
式（Ｉ）に相当する適当なジフェノールは、たとえばハイドロキノン、レゾルシノール、４，４’−ジヒドロキシジフェニル、２，２−ビス−（４−ヒドロキシフェニル）−プロパン、２，４−ビス−（４−ヒドロキシフェニル）−２−メチルブタン、１，１−ビス−（４−ヒドロキシフェニル）−シクロヘキサン、２，２−ビス−（３−クロロ−４−ヒドロキシフェニル）−プロパン、２，２−ビス−（３，５−ジブロモ−４−ヒドロキシフェニル）−プロパンである。
【００５１】
式（Ｉ）に相当する好ましいジフェノールは、２，２−ビス−（４−ヒドロキシフェニル）−プロパン、２，２−ビス−（３，５−ジブロモ−４−ヒドロキシフェニル）−プロパンおよび  １，１−ビス−（４−ヒドロキシフェニル）−シクロヘキサンである。
【００５２】
他の好ましいジフェノールは、式（ＩＩ）
【００５３】
【化２】
0003553994.tif 000003
【００５４】
式中、
Ｒ１  および  Ｒ２  は相互に独立に水素、ハロゲン好ましくは塩素または臭素、Ｃ１−８  アルキル、Ｃ５−６  シクロアルキル、Ｃ６−１０  アリール好ましくはフェニル、および  Ｃ７−１２  アラールキル好ましくはフェニル−Ｃ１−４−アルキル、より好ましくはベンジルを表し、
ｍ  は  ４  ないし  ７  の整数、好ましくは  ４  または  ５  であり、
Ｒ３  および  Ｒ４  は各  Ｘ  に関して個別に選択してもよく、相互に独立に水素または  Ｃ１−６  アルキル（好ましくはメチル）を表し、
Ｘ１  は炭素であるが、前提として、少なくとも１個の原子  Ｘ１  において  Ｒ３  および  Ｒ４  はともにアルキルである
に相当するアルキル置換ジヒドロキシジフェニルシクロアルカンである。
【００５５】
本発明に適したポリカーボネート  Ａ  は、好ましくは、使用するジフェノールの合計量を基準にして  ０．０５  ないし  ２．０  モル％の三官能性または四官能性以上の化合物、たとえば  ３  個または  ４  個以上のフェノール性基を含有するものを組み入れることにより、公知の手法で枝分かれさせることができる。
【００５６】
ビスフェノール  Ａ  単独重合ポリカーボネート以外の好ましいポリカーボネートは、ビスフェノール  Ａ  とジフェノールの全モル数を基準にして  １５  モル％以内の  ２，２−ビス−（３，５−ジブロモ−４−ヒドロキシフェニル）−プロパンとの共重合ポリカーボネートである。
【００５７】
ポリカーボネート  Ａ  は、部分的に、または完全に芳香族ポリエステルカーボネートで置き換えられていてもよい。
【００５８】
好ましいポリエステル  Ａ  はポリアルキレンテレフテレートである。ポリアルキレンテレフテレートは、芳香族ジカルボン酸（またはその反応性誘導体、たとえばジメチルエステルまたは無水物）と脂肪族、環状脂肪族または芳香脂肪族のジオールとの反応生成物、およびこれらの反応生成物の混合物である。
【００５９】
好ましいポリアルキレンテレフテレートは、テレフタル酸（またはその反応性誘導体）と  ２  ないし  １０  個の炭素原子を含有する脂肪族および環状脂肪族のジオールとから公知の方法により製造することができる（高分子ハンドブック（Ｋｕｎｓｔｓｔｏｆｆ−Ｈａｎｄｂｕｃｈ），ＶＩＩＩ  巻，６９５  ページ以下，カール・ハンザー出版（ＣａｒｌＨａｎｓｅｒ  Ｖｅｒｌａｇ，Ｍｕｅｎｃｈｅｎ）１９７３）。
【００６０】
好ましいポリアルキレンテレフテレートは、ジカルボン酸成分を基準にして  ８０  ないし  １００  モル％の、好ましくは  ９０  ないし  １００  モル％のテレフタル酸単位と、ジオール成分を基準にして  ８０  ないし  １００  モル％の、好ましくは  ９０  ないし  １００  モル％のエチレングリコール単位および／またはブタン−１，４−ジオール単位とを含有する。テレフタル酸単位に加えて、０  ないし  ２０  モル％の、８  ないし  １４  個の炭素原子を含有する他の芳香族ジカルボン酸または  ４  ないし  １２  個の炭素原子を含有する脂肪族ジカルボン酸の単位、たとえばフタル酸、イソフタル酸、２，６−ナフタレンジカルボン酸、４，４’−ジフェニルジカルボン酸、コハク酸、アジピン酸、セバシン酸、アゼライン酸またはシクロヘキサン二酢酸の単位も存在する。エチレングリコール単位および／またはブタン−１，４−ジオール単位に加えて、０  ないし  ２０  モル％の、３  ないし  １２  個の炭素原子を含有する他の脂肪族ジオールまたは  ６  ないし  １２  個の炭素原子を含有する環状脂肪族ジオール、たとえばペンタン−１，５−ジオール、ヘキサン−１，６−ジオール、シクロヘキサン−１，４−ジメタノール、３−メチルペンタン−１，３−  および  −１，６−ジオール、２−エチルヘキサン−１，３−ジオール、２，２−ジエチルプロパン−１，３−ジオール、ヘキサン−２，５−ジオール、１，４−ジ−（β−ヒドロキシエトキシフェニル）−プロパン、２，４−ジヒドロキシ−１，１，３，３−テトラメチルシクロブタン、２，２−ビス−（３−β−ヒドロキシエトキシフェニル）−プロパンおよび  ２，２−ビス−（４−ヒドロキシプロポキシフェニル）−プロパンの単位（ＤＥ−ＯＳ  ２  ４０７  ６４７、２  ４０７  ７７６、２  ７１５  ９３２）も存在する。
【００６１】
ポリアルキレンテレフテレートは、ＤＥ−ＯＳ  １  ９００  ２７０  および  ＵＳ−ＰＳ  ３，６９２，７４４  に記載されているように、比較的少量の  ３  価もしくは  ４  価のアルコールまたは  ３  塩基性もしくは  ４  塩基性のカルボン酸を組み入れて枝分かれさせることができる。好ましい枝分かれ剤の例は、トリメシン酸、トリメリト酸、トリメチロールエタンおよびトリメチロールプロパン、ならびにペンタエリトリトールである。酸成分を基準にして１モル％を超えない枝分かれ剤の使用が推奨される。
【００６２】
テレフタル酸（またはその反応性誘導体、たとえばジアルキルエステル）とエタンジオールおよび／またはブタン−１，４−ジオールとのみから製造されたポリアルキレンテレフテレート、ならびにこれらの混合物が特に好ましい。
【００６３】
他の好ましいポリアルキレンテレフテレートは少なくとも  ２  種の上記のジオールから製造された共重合ポリエステルであり；特に好ましい共重合ポリエステルはポリ−（エチレングリコール／ブタン−１，４−ジオール）−テレフテレートである。種々のジオール単位が共重合ポリエステル中にブロックの形状で、または統計的分布で存在することができる。
【００６４】
ポリアルキレンテレフテレートは一般に、フェノール／ｏ−ジクロロベンゼン（１：１  重量部）中、２５℃で測定して０．４ないし１．４  ｄｌ／ｇの、好ましくは０．５ないし１．３ｄｌ／ｇ  の、より好ましくは０．６  ないし１．２  ｄｌ／ｇの固有粘性を有する。
【００６５】
他の好ましい熱可塑性重合体  Ａ  は、ポリアルキレンテレフテレートと芳香族ポリカーボネートとの混合物である。
【００６６】
適当な芳香族ポリスルホンおよびポリエーテルスルホンは、好ましくは、そのアリーレン単位がエーテル基およびスルホン基で結合している線形の熱可塑性ポリアリーレンポリエーテルスルホンである。これらは  ２  価フェノール（ビスフェノール）の  ２  個のアルカリ金属の塩と  ２  個のハロゲン原子を含有するベンゾイド化合物との反応により得られるが、これら  ２  種の反応剤の少なくとも一方がスルホン基（−ＳＯ２−）を持つものでなければならない。ポリエーテルスルホンおよびその製造は公知である（ＵＳ−ＰＳ  ３，２６４，５３６、ＧＢ−ＰＳ  １，２６４，９００、ＥＰ−Ａ  ０  ０３８  ０２８  を参照）。
【００６７】
本発明記載のポリエーテルスルホンは、式（ＩＩＩ）
【００６８】
【化３】
−Ｏ−Ｚ−Ｏ−Ｗ−          （ＩＩＩ）
式中、
Ｚ  は  ２  価フェノールの残基であり、
Ｗ  は不活性電子吸引性基を有するベンゾイド化合物の残基であるが；
Ｚ  および  Ｗ  は芳香族炭素原子により原子価結合を経て酸素原子に結合しており、残基  Ｚ  および  Ｗ  の少なくとも一方が芳香族炭素原子の間にスルホン基を有している
に相当する繰り返し単位を含有する。
【００６９】
芳香族ポリエーテルスルホンの製造に好ましいジフェノールは、式（ＩＶ）
【００７０】
【化４】
ＨＯ−Ｚ−ＯＨ          （ＩＶ）
式中、
Ｚ  は  ６  ないし  ３０  個の炭素原子を含有する二官能性の単核または多核芳香族基であり、
２  個の  ＯＨ  基は  Ｃ  原子に直接に結合している
に相当する化合物である。
【００７１】
本件芳香族ポリエーテルスルホンの製造に特に好ましいジフェノールは、式  （Ｖ）
【００７２】
【化５】
0003553994.tif 000004
【００７３】
式中、
Ｙ１  は単結合、１ないし  ７  個の炭素原子を含有するアルキレン基もしくはアルキリデン基、５  ないし  １２  個の炭素原子を含有するシクロアルキレン基
0003553994.tif 000005
に相当するもの、ならびにその核アルキル置換および核ハロゲン置換誘導体である。
【００７４】
ジフェノールの例はハイドロキノン、レゾルシノール、ジヒドロキシジフェニル、ビス−（ヒドロキシフェニル）−アルカン、ビス−（ヒドロキシフェニル）−シクロアルカン、ビス−（ヒドロキシフェニル）−エーテル、ビス−（ヒドロキシフェニル）−スルホキシド、ビス−（ヒドロキシフェニル）−スルホンおよび  α，α’−ビス−（ヒドロキシフェニル）−ジイソプロピルベンゼン、ならびに対応する核アルキル置換および核ハロゲン置換誘導体である。
【００７５】
最も重要なジフェノールは、ビスフェノール  Ａ、テトラメチルビスフェノール  Ａ、１，１−ビス−（４−ヒドロキシフェニル）−イソブタン、１，１−ビス−（４−ヒドロキシフェニル）−シクロヘキサン、４，４’−ジヒドロキシビフェニル、４，４’−ジヒドロキシジフェニルスルフィド、４，４’−ジヒドロキシジフェニルスルホン、ならびにそのジ−  およびテトラハロゲン置換、およびアルキル置換誘導体である。ビスフェノール  Ａ  が特に好ましい。上記のジフェノールの混合物も使用することができる。
【００７６】
好ましい芳香族ジハロゲン化合物は、式（ＶＩ）
【００７７】
【化６】
0003553994.tif 000006
【００７８】
式中、
Ｘ２  はハロゲン（Ｆ、Ｃｌ、Ｂｒ、Ｉ）であり、
Ｅ  は二官能性の電子吸引性の基、たとえばスルホン基、カルボニル基、ビニル基、スルホキシド基またはアゾ基を表す
に相当する双核化合物である。
【００７９】
その  ２  個のベンゼン環の各々は、１個または  ２  個以上の飽和の炭化水素基、または電子吸引性基により置換されていてもよい。
【００８０】
好ましい芳香族ジハロゲン化合物（ＶＩ）は、４，４’−ジクロロジフェニルおよび  ４，４’−ジクロロベンゾフェノンである。
【００８１】
本件芳香族ポリエーテルスルホンは枝分かれしていてもよい。適当な枝分かれ剤は、芳香族ポリエステルの製造用の（ＤＥ−ＯＳ  ２  ９４０  ０２４）、および芳香族ポリエステルカーボネートの製造用の（ＤＥ−ＯＳ  ３  ００７  ９３４）公知の枝分かれ剤である。
【００８２】
本件芳香族ポリエーテルスルホンの製造に好ましい連鎖停止剤は、０．１  ないし１０  モル％（フェノール類の場合にはジフェノールを基準にして、またハロゲン化物の場合には芳香族ジハロゲン化合物を基準にして）の量のフェノール、Ｃ１−１２  アルキル基を含有するアルキルフェノールおよびハロゲン置換フェノール、ならびに  Ｃ１−１０  アルカンの臭化物および塩化物である。
【００８３】
本件芳香族ポリエーテルスルホンの還元粘度（ηｒｅｄ）は、０．１５  ないし  １．５  ｄｌ／ｇ  の範囲内、好ましくは  ０．３５  ないし  ０．６５  ｄｌ／ｇ  の範囲内（ポリエーテルスルホンＡ  ２０  ｍｇ  を  １０  ｍｌ  の  ＣＨＣｌ３  に溶解させた溶液について  ２５℃  で測定した値で）である。
【００８４】
耐炎性の組合わせ  Ｂ：
耐炎剤の組合わせ  Ｂ  は、耐炎性転化剤  Ｂ．１  とアルミノケイ酸塩  Ｂ．２  とよりなるものである。
【００８５】
適当な耐炎性転化剤  Ｂ．１  は、耐炎剤として典型的に使用される全てのリン化合物、より特定的には酸化リン、ならびにリンの酸の誘導体、およびリンの酸と酸誘導体との塩である。
【００８６】
本発明に従って使用されるリン化合物は、たとえば文献より公知であるか、または公知の方法により製造することができる（たとえばウルマン工業化学事典  （Ｕｌｌｍａｎｎ，Ｅｎｚｙｋｌｏｐａｅｄｉｅ  ｄｅｒ  ｔｅｃｈｎｉｓｃｈｅｎ  Ｃｈｅｍｉｅ），１８  巻，３０１  ページ以下，１９７９  を参照）。
【００８７】
好ましいリン化合物は、脱水形状であってもよいリン酸、ホスホン酸、ホスフィン酸、亜リン酸の誘導体（たとえばエステル）、およびこれらの酸またはその誘導体（たとえば部分的にエステル化された酸）のアルカリ金属塩、アルカリ土類金属塩およびアンモニウム塩を含む、リンの酸の誘導体およびその塩である。特に好ましいリン化合物は、式（ＶＩＩ）
【００８８】
【化７】
0003553994.tif 000007
【００８９】
式中、
Ｒ５、Ｒ６  および  Ｒ７  は相互に独立に、任意にハロゲン置換されている    Ｃ１−８  アルキルもしくは任意にハロゲン置換および／または  Ｃ１−４  アルキル置換されている  Ｃ５  もしくは  Ｃ６  のシクロアルキル、または、任意にハロゲン置換および／またはアルキル置換および／またはアラールキル置換されている  Ｃ６−３０  アリールを表し、
“ｐ”および“ｒ”は相互に独立に  ０  または１の値を有する
に相当するものである。
【００９０】
（ＶＩＩ）記載の任意にハロゲン置換されているＣ１−８アルキル基はモノハロゲン置換されていてもポリハロゲン置換されていてもよく、直鎖であっても枝分かれがあってもよい。任意に置換されているアルキル基の例はクロロエチル、２−クロロプロピル、２，３−ジブロモプロピル、ブチル、メチルまたはオクチルである。
【００９１】
（ＶＩＩ）記載の任意にハロゲン置換および／またはアルキル置換されているＣ５またはＣ６  のシクロアルキルは、任意にモノ−  ないしポリハロゲン置換、および／またはアルキル置換されている  Ｃ５  または  Ｃ６  のシクロアルキル、すなわち、たとえばシクロペンチル、シクロヘキシル、３，３，５−トリメチルシクロヘキシルおよび完全に塩素置換されているシクロヘキシルである。
【００９２】
（ＶＩＩ）記載の任意にハロゲン置換および／またはアルキル置換および／またはアラールキル置換されている  Ｃ６−３０  アリール基は、単核または多核の、任意にモノハロゲン置換もしくはポリハロゲン置換および／またはアルキル置換および／またはアラールキル置換されている基、たとえばクロロフェニル、ブロモフェニル、ペンタクロロフェニル、ペンタブロモフェニル、フェニル、クレシル、イソプロピルフェニル、ベンジル置換フェニルおよびナフチルである。
【００９３】
上記の耐炎性添加剤の中では、ハロゲン非含有化合物が特に好ましい。式（ＶＩＩ）に相当するハロゲン非含有化合物の例は、リン酸トリブチル、リン酸トリフェニル、リン酸トリクレシル、リン酸ジフェニルクレシル、リン酸フェニルジクレシル、リン酸ジフェニルオクチル、リン酸ジフェニル−２−エチルクレシル、リン酸トリ−（イソプロピルフェニル）、リン酸トリ−（ブチルフェニル）、リン酸トリス−（ｐ−ベンジルフェニル）、酸化トリフェニルホスフィン、メタンホスホン酸ジエチルエステル、メタンホスホン酸ジフェニルエステル、メタンホスホン酸ジメチルエステル、メタンホスホン酸ジペンチルエステルおよびフェニルホスホン酸ジエチルエステルである。
【００９４】
アラールキル置換リン化合物はたとえば  ＥＰ−Ａ  ３５１  ６４８  に記載されており、式（ＶＩＩＩ）
【００９５】
【化８】
0003553994.tif 000008
【００９６】
式中、
0003553994.tif 000009
フェニル基はアルキル置換、好ましくはメチルチ置換されていてもよく、
ｑ  は  ０、１  または  ２  である
に相当するリン化合物を包含する。
【００９７】
他の適当な耐炎剤は、２０００  ｇ／モル以下の、好ましくは  １０００  ｇ／モル以下の分子量を有する二量体リン酸エステルおよびオリゴマーリン酸エステルである。この種のリン酸エステルは、たとえばヨーロッパ特許出願  ＥＰ−Ａ  ３６３  ６０８  に記載されている。
【００９８】
本発明の関連でのアルミノケイ酸塩  Ｂ．２  は、ゼオライトおよびアルミナ（層状ケイ酸塩）である。
【００９９】
ゼオライトは、骨格構造を有する結晶性のアルミノケイ酸塩（合成品および天然産品）である（ブレック（Ｄ．  Ｗ．  Ｂｒｅｃｋ），“ゼオライトモレキュラーシーブ（Ｚｅｏｌｉｔｅ  Ｍｏｌｅｃｕｌａｒ  Ｓｉｅｖｅｓ）”，ワイリー・インターサイエンス（Ｗｉｌｅｙ  Ｉｎｔｅｒｓｃｉｅｎｃｅ），１９７４，１３３  −  １８０  ページ；ウルマン工業化学事典（Ｕｌｌｍａｎｎｓ  Ｅｎｚｙｋｌｏｐａｅｄｉｅ  ｄｅｒ  ｔｅｃｈｎｉｓｃｈｅｎ  Ｃｈｅｍｉｅ），第  ４  版，１７  巻，９  −  １８  ページ，化学出版（Ｖｅｒｌａｇ  Ｃｈｅｍｉｅ，Ｗｅｉｎｈｅｉｍ／Ｎｅｗ  Ｙｏｒｋ）を参照）。
【０１００】
適当なゼオライトは特に、以下の一般式
【０１０１】
【化９】
Ｍ２／ｎＯ・Ａｌ２Ｏ３・ｘＳｉＯ２・ｙＨ２Ｏ
式中、
Ｍ  は水素イオンまたは周期系の  Ｉａ族、ＩＩａ族、ＩＩＩａ族、ＩＶａ族、Ｖａ族、ＶＩａ族、ＶＩＩａ族、ＶＩＩＩａ族、Ｉｂ族、ＩＩｂ族、ＩＩＩｂ族およびＩＶｂ族の金属カチオンを；水素イオンに続いては、好ましくはプロトンまたは  Ｉａ族、ＩＩａ族、ＩＩｂ族、ＩＩＩｂ族、ＩＶａ族およびＩＶｂ族の金属カチオンを、より好ましくは水素イオンまたは  Ｉａ族、ＩＩａ族、ＩＩｂ族および  ＩＩＩｂ族の金属カチオンを、最も好ましくはプロトンまたはＮａ＋、Ｋ＋、Ｃａ２＋、Ｍｇ２＋  およびＺｎ２＋  の各イオンを表し、
ｎ  はカチオンの価数であり、
ｘ  は  ＳｉＯ２  の  Ａｌ２Ｏ３  に対するモル比であって；ｘ  には１ないし  ５０  の数が可能であり、好ましくは  ２  ないし  ２５  の数であり、
ｙ  は  ０  ないし  ９  の数である
に相当する化合物である。
【０１０２】
本発明記載の方法に適したゼオライトは、構造型  Ａ、Ｘ、Ｙ（フォージャサイト）、Ｌ、ＺＳＭ  ５、１１、２２、２３  のゼオライト；モルデナイト、オフレタイト、フィリプサイト、ソーダライト、オメガおよびゼオライト様物質、たとえばアルポ（ＡＬＰＯ）およびサポ（ＳＡＰＯ）であり；構造型  Ａ、Ｘ、Ｙ（フォージャサイト）、ＺＳＭ  ５、１１、Ｌ  のゼオライト；モルデナイト、オフレタイト、オメガおよびサポ  ５、１１  が特に好適であり、ＺＳＭ  ５  の構造型のゼオライトおよびモルデナイトが特に最も好適である。
【０１０３】
本発明に従って使用するアルミナは公知物質である。たとえばカーク−オットマー（Ｋｉｒｋ−Ｏｔｈｍｅｒ）“化学工学事典（Ｅｎｃｙｃｌｏｐｅｄｉａ  ｏｆ  Ｃｈｅｍｉｃａｌ  Ｔｅｃｈｎｏｌｏｇｙ）”，第  ２  版，１９６４，５  巻，５４１  −  ５６１  ページを参照されたい。
【０１０４】
カオリン型のもの、たとえばカオリナイト、ジケライト、ナクライト（全てＡｌ２Ｏ３・２ＳｉＯ２・２Ｈ２Ｏ）またはアノキサイト（Ａｌ２Ｏ３・３ＳｉＯ２・２ＨＯ）またはハロイサイト（Ａｌ２Ｏ３・２ＳｉＯ２・２Ｈ２Ｏ）またはエンデライト（Ａｌ２Ｏ３・２ＳｉＯ・４Ｈ２Ｏ）およびカオリン型のものを加熱して製造したスピネル型のものも好適である（カーク−オットマー“化学工学事典”，第  ２  版，１９６４，５  巻，５４１  −  ５６１  ページを参照）。
【０１０５】
カオリン型のものから出発して  ２  個の  Ａｌ  イオンを  ３  個の  Ｍｇ  イオンで置き換えた蛇紋石型のもの（Ｍｇ３Ｓｉ２Ｏ５（ＯＨ）４）も好適である。この蛇紋石型のものはまた、アメサイト（（Ｍｇ２Ａｌ）（ＳｉＡｌ）Ｏ５（ＯＨ）４）およびクロンステダイト（（Ｆｅ２＋２Ｆｅ３＋）（ＳｉＦｅ３＋）Ｏ５（ＯＨ）４）、ならびに、合成的にも得られるシャモサイト（（Ｆｅ２＋，Ｍｇ）２．３（Ｆｅ３＋Ａｌ）０．７（Ｓｉ１．１４Ａｌ０．８６）Ｏ５（ＯＨ）４）およびそのニッケル種またはコバルト種をも包含する。
【０１０６】
たとえば、
モンモリロナイト  ［Ａｌ１．６７Ｍｇ０．３３（Ｎａ０．３３）Ｓｉ４］Ｏ（ＯＨ）２
ベイデライト      Ａｌ２．１７［Ａｌ０．３３（Ｎａ０．３３）Ｓｉ３．１７］Ｏ１０（ＯＨ）２
ノントロナイト    Ｆｅ３＋［Ａｌ０．３３（Ｎａ０．３３）Ｓｉ３．６７］Ｏ１０（ＯＨ）２
ヘクトライト      Ｍｇ２．６７Ｌｉ０．３３（Ｎａ０．３３）Ｓｉ４Ｏ１０（ＯＨ，Ｆ）２
サポナイト        Ｍｇ３．０［Ａｌ０．３３（Ｎａ０．３３）Ｓｉ３．６７］Ｏ１０（ＯＨ）２
ソコナイト        ［Ｚｎ１．４８Ｍｇ０．１４Ａｌ０．７４Ｆｅ３＋］［Ａｌ０．９９Ｓｉ３．０１］Ｏ１０（ＯＨ）２Ｘ０．３３
を含むモンモリロナイト型のアルミノケイ酸塩、ならびに  Ｃｕ２＋、Ｃｒ２＋  またはＮｉ２＋  を含有する型（Ｘ  ＝  ハロゲン）のもの、たとえばボルコンスコアイト、メドモンタイトまたはピメライトを使用することもできる。
【０１０７】
この種のアルミナは、個別に使用することも  ２  種または  ３  種以上のアルミナの混合物の形状で使用することもでき、たとえばベントナイト（＝  長石、石英等の残留物を有するモンモリロナイト）において典型的に遭遇するような、これらの天然の生成物に典型的な不純物を含有していてもよい。
【０１０８】
“モンモリロナイト型”と記述されるアルミナが好ましく、モンモリロナイト自体が特に好ましい。
【０１０９】
上記のアルミノケイ酸塩はそのままの形状で、部分的に乾燥した形状で、または酸活性化した形状でも使用することができる。酸活性化は酸、好ましくは鉱酸を用いる処理により行う。
【０１１０】
上記のゼオライトおよび／またはアルミナの混合物を使用することもできる。本発明記載の成形用混和物はまた、比較的高い分子量の添加剤、ガラス繊維または熱可塑的に加工し得ない重合体、たとえばポリテトラフルオロエチレンを通常の量含有しているてもよい。
【０１１１】
本発明記載の成形用混和物は、各成分を公知の手法で混合し、得られる混合物を高温で、好ましくは  ２００  ないし  ３５０℃  で、標準的な装置、たとえば内部混練機、押出し機または双スクリュー押出し機中で熔融混和または熔融押出しして製造することができる。各成分は、順次に混合することも同時に混合することもできる。特殊な場合には、耐炎性添加剤とアルミノケイ酸塩とから予備混合物を製造するのが好ましい。
【０１１２】
したがって、本発明はまた、各成分を高温で混合することによる上記の成形用混和物の製造方法に関するものでもある。
【０１１３】
本発明記載の成形用混和物は、たとえば射出成形により、いかなる種類の成形品の製造にも使用することができる。成形品の例は：家屋用備品（たとえばジュースプレス、コーヒー機器、ミキサーのような家庭用品）、建築工業用の覆いパネルまたは自動車部品である。加えて、これらは極めて良好な電気的性質を有しているので、電気機器に、たとえば多方向コネクターに使用することもできる。成形品はまた、予備加工したシートまたはフィルムからの熱成形により成形することもできる。
【０１１４】
したがって、本発明はまた、上記の成形用混和物の成形品の製造用の使用に関するものでもある。
【０１１５】
【実施例】
熱可塑性重合体 Ａ
Ａ１      １．２６  ないし  １．２８  の相対溶液粘性（塩化メチレン中  ２５℃、０．５  ｇ／１００  ｍｌ  の濃度で測定した値）を有する線形ビスフェノール  Ａ  ポリカーボネート。
【０１１６】
Ａ２      ０．５５  ｄｌ／ｇ  の固有粘性（ジメチルホルムアミド中、２０℃  で測定した値）を有するスチレン／アクリロニトリル共重合体（スチレンのアクリロニトリルに対する重量比  ７２：２８）。
【０１１７】
Ａ３      ７２：２８  の比のスチレンとアクリロニトリルとの  ４５  重量部を  ５５  重量部の乳化重合により製造した粒状架橋ポリブタジエンゴム（平均粒径  ｄ５０  ＝  ０．４  μｍ）にグラフトさせたグラフト重合体。
【０１１８】
Ａ４      グラフト重合体  Ａ３  ＋  ポリテトラフルオロエチレン
テトラフルオロエチレン重合体（ＰＴＦＥ）を、Ａ３  記載の  ＳＡＮ  グラフト重合体の水中乳濁液およびテトラフルオロエチレン重合体水中乳濁液の凝集混合物の形状で使用する。乳濁液中のグラフト重合体  Ａ３のテトラフルオロエチレン重合体に対する重量比は、９０  重量％対  １０  重量％である。テトラフルオロエチレン重合体乳濁液は  ６０  重量％の固体含有率を有し；粉末形状の  ＰＴＦＥ  は  ０．０５  ないし  ０．５  μｍ  の平均粒径（ｄ５０）を有する。ＳＡＮ  グラフト重合体乳濁液は  ３４  重量％の固体含有率と  ０．４  μｍ  の平均ラテックス粒径とを有する。
【０１１９】
成分 Ｂ
Ｂ．ａ    リン酸トリフェニル／ゼオライト混合物（重量比  ３：１）
製造：
３００  重量部のリン酸トリフェニル（ＴＰＰ）と  １００  重量部の活性化したてのゼオライト（ＺＳＭ  ５）とを  ２００℃  に  ２  時間加熱した。冷却後に、この混合物を市販の混合機（たとえばスターミックス（Ｓｔａｒｍｉｘ））中で磨砕する。
【０１２０】
Ｂ．ｂ    比較試料：
リン酸トリフェニル（分子量  ３２６．３  ｇ／モル）
本発明記載の成形用混和物の製造および試験
成分  Ａ  と成分  Ｂ  とを融解させ、３  リットルの内部混練機中で、２１０  ないし２５０℃  で均質化した。
【０１２１】
８０  ×  １０  ×  ４  ｍｍ３  の試験片を成形用混和物から射出成形（加工温度  ２６０℃）し、室温におけるノッチ衝撃強度の測定（ＩＳＯ  １８０  法による）に使用した。
【０１２２】
ＤＩＮ  ５３  ４６０  に従ってバイキャット  Ｂ  耐熱性を測定した。
【０１２３】
ＵＬ  主題  ９４  Ｖ  に従って、２８０℃  で射出成形した  １２７  ×  １２．７  ×  １．６  ｍｍの試料片について燃焼挙動を測定した。
【０１２４】
ＵＬ  ９４  Ｖ  試験は以下のようにして行った：
成形用混和物の試料を  １２７  ×  １２．７  ×  １．６  ｍｍ  の寸法の試験片に鋳型成形した。この試験片を、試験片の下部が緊締材料の帯の  ３０５  ｍｍ  上に位置するようにして鉛直に設置した。１０  秒間ずつ順次に  ２  回着火する方法で、各試験片に個々に着火した。各着火後の燃焼性を観測し、続いて試験片を評価した。熱含量３．７３×１０４  ｋＪ／ｍ３（１立方フィートあたり  １，０００  ＢＴＵ）の天然ガスの高さ  １０  ｍｍ（３／８  インチ）の青炎を有するブンゼンバーナーを試験片の着火に使用した。
【０１２５】
ＵＬ  ９４  Ｖ−０  評価は、ＵＬ  ９４  試験にかけた材料の下記の性質を包含する。このクラスの材料は、試験炎の各々の適用後に  １０  秒を超えて燃焼し続ける試験片を含有しない；試験片の各組への  ２  回の火炎適用中に  ５０  秒を超える全火炎時間を示さない；試験片の上端に固定した保持クリップから完全に燃焼崩落する試験片を全く含有しない；燃焼している滴または粒子により試験片の下の緊締材料を着火させる試験片を全く含有しない；試験炎を除去したのちに  ３０  秒を超えて光輝を発する試験片をも全く含有しない。
【０１２６】
他の  ＵＬ−９４  評価は、耐炎性と自己消火性との劣る、燃焼している滴または粒子を放出する試験片に与えられる。これらは  ＵＬ−９４  のＶ−１  および  Ｖ−２  の評価である。“ｆ”評価は“不合格”を表し、その試験片が  ≧  ３０  秒の後燃焼時間を有することを意味する。
【０１２７】
本発明記載の成形用混和物の諸性質は、以下の表に概括されている：
【０１２８】
【表１】
0003553994.tif 000010
１）  試験片を  ２３℃、相対空気湿度  ５０  ％で  ７  日間前処理した
ゼオライトとリン酸トリフェニルとの耐炎性の組合わせが共働効果を有し、リン酸トリフェニルの必要量を明確に減少させて高いノッチ衝撃強度と高い耐熱性とのバランスに導くことは、実施例１ないし  ３  より明らかである。
【０１２９】
比較例  ５（ＴＰＰ  含有量  １０  ％）の本発明記載の実施例  ２（ＴＰＰ  含有量  ９％）との比較は、耐炎性添加剤の含有量が高いにも拘わらず、ゼオライトの添加なしでは  Ｖ−０  評価が得られないことを示している。
【０１３０】
本発明の主なる特徴および態様は以下のとおりである。
【０１３１】
１．  Ａ．  １００  重量部の、エチレン性不飽和単量体の熱可塑性単独重合体もしくは共重合体、または二官能性の反応性化合物の重合体、ならびに
Ｂ．  Ｂ．１    ０．１  ないし  ３０  重量部のリン化合物、および
Ｂ．２    ０．１  ないし  １５  重量部のアルミノケイ酸塩
の耐炎性の組合わせ
を含有する耐炎性の熱可塑性成形用混和物。
【０１３２】
２．  成分  Ａ  として熱可塑性ポリエステルまたは熱可塑性ポリカーボネートを含有する上記１記載の成形用混和物。
【０１３３】
３．  成分  Ａ  として、
５０  ないし  ９８  重量％のスチレン、α−メチルスチレン、核置換スチレン、メタクリル酸メチルまたはこれらの混合物、および
５０  ないし  ２  重量％のアクリロニトリル、メタクリロニトリル、メタクリル酸メチル、無水マレイン酸、Ｎ−置換マレイン酸イミドまたはこれらの混合物
の熱可塑性ビニル共重合体を含有する上記１記載の成形用混和物。
【０１３４】
４．  成分  Ａ  として、樹脂形成性ビニル単量体をゴムにグラフトさせたグラフト重合体、または熱可塑性ポリカーボネートと樹脂形成性ビニル単量体をゴムにグラフトさせたグラフト重合体との混合物を含有する上記１記載の成形用混和物。
【０１３５】
５．  成分  Ａ  として、
Ａ．２．１    ５  ないし  ９５  重量部の
Ａ．２．１．１  ５０  ないし  ９５  重量部のスチレン、α−メチルスチレン、ハロゲン核置換もしくはアルキル核置換スチレン、メタクリル酸  Ｃ１−８  アルキル、アクリル酸  Ｃ１−８  アルキルまたはこれらの化合物の混合物、および、
Ａ．２．１．２  ５  ないし  ５０  重量部のアクリロニトリル、メタクリロニトリル、メタクリル酸  Ｃ１−８  アルキル、アクリル酸  Ｃ１−８  アルキル、無水マレイン酸、Ｃ１−４  アルキル−Ｎ−置換もしくはフェニル−Ｎ−置換マレイン酸イミドまたはこれらの化合物の混合物の混合物を、
Ａ．２．２    ５  ないし  ９５  重量部の、−１０℃  以下のガラス転移温度を有するゴム重合体にグラフトさせた
グラフト重合体を含有する上記４記載の成形用混和物。
【０１３６】
６．  上記のゴムがジエンゴム、アクリル酸エステルゴム、シリコーンゴムまたはエチレン／プロピレン／ジエンゴムであることを特徴とする上記４記載の成形用混和物。
【０１３７】
７．  成分  Ｂ．１  が式（ＶＩＩ）
【０１３８】
【化１０】
0003553994.tif 000011
【０１３９】
式中、
Ｒ５、Ｒ６  および  Ｒ７  は相互に独立に、任意にハロゲン化されている  Ｃ１−８アルキルまたは  Ｃ５  もしくは  Ｃ６  のシクロアルキル、または、ハロゲンおよび／または  Ｃ１−４  アルキルにより置換されていてもよい  Ｃ６−３０  アリールを表し、
ｐ  および  ｒ  は相互に独立に  ０  または１の値を有する
に相当するリン化合物であることを特徴とする上記１記載の成形用混和物。
【０１４０】
８．  上記の式（ＶＩＩ）に相当するリン化合物がハロゲン非含有であることを特徴とする上記７記載の成形用混和物。
【０１４１】
９．  成分  Ｂ．２  が次式
【０１４２】
【化１１】
Ｍ２／ｎＯ・Ａｌ２Ｏ３・ｘＳｉＯ２・ｙＨ２Ｏ
式中、
Ｍ  は水素イオンまたは周期系の  Ｉａ族、ＩＩａ族、ＩＩＩａ族、ＩＶａ族、Ｖａ族、ＶＩａ族、ＶＩＩａ族、ＶＩＩＩａ族、Ｉｂ族、ＩＩｂ族、ＩＩＩｂ族およびＩＶｂ族の金属カチオンを；水素イオンに続いては、好ましくはプロトンまたは  Ｉａ族、ＩＩａ族、ＩＩｂ族、ＩＩＩｂ族、ＩＶａ族およびＩＶｂ族の金属カチオンを、より好ましくは水素イオンまたは  Ｉａ族、ＩＩａ族、ＩＩｂ族およびＩＩＩｂ族の金属カチオンを、最も好ましくはプロトンまたはＮａ＋、Ｋ＋、Ｃａ２＋、Ｍｇ２＋  およびＺｎ２＋  の各イオンを表し、
ｎ  はカチオンの価数であり、
ｘ  は  ＳｉＯ２  の  Ａｌ２Ｏ３  に対するモル比であって；ｘ  には１ないし  ５０  の数が可能であり、好ましくは  ２  ないし  ２５  の数であり、
ｙ  は  ０  ないし  ９  の数である
に相当するアルミノケイ酸塩、またはカオリン型、蛇紋石型、モンモリロナイト型、もしくはベントナイト型のアルミナであることを特徴とする上記１記載の成形用混和物。
【０１４３】
１０．  成分  Ｂ．２  が  ＺＳＭ  ５  型のアルミノケイ酸塩であることを特徴とする上記１記載の成形用混和物。